СПОСОБ ВОССТАНОВЛЕНИЯ ХЛОРИДА МЕТАЛЛА

1. Способ извлечения серебра из порошкообразной смеси, содержащей хлорид серебра, который включает следующие этапы:
(a) установление температуры порошкообразной смеси от 70°С до 80°С;
(b) пропускание газа, который содержит водород, через порошкообразную смесь в течение предварительно определенного периода времени, составляющего по меньшей мере четыре часа, с образованием гидрида хлорида серебра; и
(c) повышение температуры порошкообразной смеси по меньшей мере до 400°С для проведения диссоциации гидрида хлорида серебра с образованием серебра и высвобождением газообразного хлороводорода.
2. Способ по п.1, который включает первоначальный этап сушки смеси при температуре, составляющей до 100°С, в атмосфере водородсодержащего газа.
2
3. Способ по п.2, в котором сушку осуществляют до достижения содержания воды, составляющего <0,1% HO, и который после сушки, перед выполнением этапа (b), включает этап измельчения комков соли серебра.
4. Способ по п.1, который включает этап образования в порошкообразной смеси множества ходов для газа, позволяющих осуществлять распределение водородсодержащего газа в смеси при проведении этапа (b).
5. Смесь по п.1, в которой при проведении этапа (с) температуру повышают по меньшей мере до 600°С.
6. Смесь по п.1, в которой при проведении этапа (с) газообразный хлороводород собирают в воде.
2
2
7. Способ по п.1, в котором водородсодержащий газ представляет собой смесь H/N в отношении 50% / 50% (об./об.).
8. Способ по п.1, который осуществляют при атмосферном давлении, и в котором при проведении этапа (с) температуру повышают пошагово.